【事件の表示】
　特許第２９７０５４１号「反射型液晶表示パネル」の請求項１及び２に係る特許に対する特許異議の申立てについて、次のとおり決定する。
【結　論】
　訂正を認める。
　特許第２９７０５４１号の請求項１、２に係る特許を取り消す。
【理　由】
１．手続の経緯
　本件特許第2970541号の特許請求の範囲の請求項1及び2に係る発明は、平成8年7月16日に特許出願され、平成11年8月27日に設定登録され、その後、特許異議の申立がなされ、取消理由通知がなされ、その指定期間内である平成12年9月26日に訂正請求がなされたものである。
２．訂正の適否について
　ア．訂正内容について
　訂正事項a
　特許請求の範囲の請求項1中の「有する反射型液晶表示パネル」を、「有する、オン電圧とオフ電圧との間で白黒表示を行う反射型液晶表示パネル」と訂正する。
　訂正事項b
　特許請求の範囲の請求項3の記載形式を引用形式から独立形式に訂正する。
　イ．訂正の目的の適否、新規事項の追加及び拡張・変更の有無について
　訂正事項aについて
　白黒表示する点は本件特許明細書の段落【0004】に記載され、そしてオン電圧で白表示を、オフ電圧で黒表示をする点は段落【0017】に記載されているから、訂正事項aは、特許請求の範囲の減縮を目的とするものであり、新規事項を追加するものでなく、特許請求の範囲を実質的に拡張又は変更するものでもない。
　訂正事項bについて
　請求項3を、訂正前の請求項1を引用するように引用形式から独立形式に変更するものであるから、明りょうでない記載の釈明に該当する。
　ウ．むすび
　以上のとおり、上記訂正請求は、特許法第120条の4第2項及び同条第3項で準用する第126条第2項及び同条第3項の規定に適合するので、当該訂正を認める。
３．特許異議申立について
　ア．本件発明
　本件訂正特許明細書の特許請求の範囲の請求項1〜4に係る発明（以下、本件発明1〜4という。）は次のとおりである。
「【請求項1】180度から260度ねじれた超ねじれネマチック液晶層と、前記超ねじれネマチック液晶層を挟み込んだ一枚の偏光板及び反射膜と、前記偏光板と前記液晶層の間に少なくとも1枚配置された位相差板とを有する、オン電圧とオフ電圧との間で白黒表示を行う反射型液晶表示パネルであって、前記位相差板のうちの前記偏光板に最も近い位相差板の、遅相軸方向の屈折率npと進相軸方向の屈折率nsと厚み方向の屈折率nzのときのZ係数=(nz-np)/(ns-np)が0.3以上0.7以下であることを特徴とする反射型液晶表示パネル
　【請求項2】450nmに光に対する第1の複屈折率△nlを590nmの光に対する第2の複屈折率△n2で割った値を△n波長分散値として、液晶層の前記△n波長分散値と位相差板の前記△n波長分散値の差が0.08より小さいことを特徴とする請求項1記載の反射型液晶表示パネル。
　【請求項3】180度から260度ねじれた超ねじれネマチック液晶層と、前記超ねじれネマチック液晶層を挟み込んだ一枚の偏光板及び反射膜と、前記偏光板と前記液晶層の間に少なくとも1枚配置された位相差板とを有し、前記位相差板のうちの前記偏光板に最も近い位相差板の、遅相軸方向の屈折率npと進相軸ns方向の屈折率nsと厚み方向の屈折率nzのときのZ係数=(nz-np)/(ns-np)が0.3以上0.7以下である反射型液晶表示パネルであって、450nmに光に対する第1の複屈折率△n1を590nmの光に対する第2の複屈折率△n2で割った値を△n波長分散値として、前記液晶層の前記△n波長分散値と前記位相差板の前記△n波長分散値の差が0.08より小さいこと、および、
　前記液晶層の550nmの光に対する第3の複屈折率△n3と厚みdの積△ndが、0.8ミクロンより大きく、かつ1.1ミクロン以下であり、　前記　位相差板がポリカーボネートからなり、前記液晶層の450nmの光に対する第1の複屈折率△n1を590nmの光に対する第2の複屈折率△n2で割った値が、1.06から1.16の範囲にある液晶材料を有することを特徴とする反射型液晶表示パネル。
　【請求項4】偏光板に最も近い液晶層の液晶分子の配向方向と前記液晶分子に最も近い位相差板の遅相軸のなす角が70度以上110度以下であることを特徴とする請求項3記載の反射型液晶表示パネル。」
　イ．異議申立の理由の概要
　異議申立人 太田恵三は、証拠として甲第1号証及び甲第2号証を提出し、請求項1及び2に係る発明（本件発明1及び2）は、特許法第29条第2項の規定に違反して特許されたものであるから、それらの特許は取り消されるべき旨主張している。
　ウ．刊行物に記載の発明
　取消理由通知に引用した刊行物1（甲第1号証、特開平8-15691号公報）には、下記の事項が記載されている。
「　　【００３１】
　また、本発明の他のカラー液晶表示装置は、反射型表示装置として使用されるものであり、
　内面に電極が形成された一対の基板間に液晶分子がツイスト配向したネマティック液晶層を設けてなる液晶セルと、前記液晶セルの表面側だけに配置された１枚の偏光板と、前記液晶セルの裏面側に配置された反射板と、前記偏光板と反射板との間に配置された位相差板とを備え、
　かつ、前記位相差板は、その遅相軸であるｘ軸方向の屈折率ｎx と、ｙ軸方向の屈折率ｎy およびｚ軸方向の屈折率ｎz とが、ｎx ＞ｎz ＞ｎy の関係にある二軸性位相差板であって、
　前記偏光板の透過軸および前記位相差板の遅相軸の向きと前記液晶セルの基板近傍における液晶分子の配向方向とが、
　前記偏光板を透過して入射し前記反射板で反射されて前記偏光板に入射する光が前記位相差板の複屈折効果と前記液晶セルの液晶層の複屈折効果とによって各波長光がそれぞれ偏光状態の異なる楕円偏光となり、かつ、その光のうちの前記偏光板を透過した光の各波長光の光量比が所望の着色光に対応した比率になるように設定されていることを特徴とするものである。」（第5頁左欄段落【0031】）
「また、この実施例では、上記第１の二軸性位相差板２３として、リタデーションの値が１６００ｎｍ±３０ｎｍ（１５７０ｎｍ〜１６３０ｎｍ）、Ｎz 値［Ｎz ＝（ｎx ーｎz ）／（ｎxーｎy ）］が０．３〜０．７（望ましくは０．４５±０．１）のものを用い、第２の二軸性位相差板２４として、リタデーションの値が１６００ｎｍ±３０ｎｍ（１５７０ｎｍ〜１６３０ｎｍ）、Ｎz 値が０．３〜０．７（望ましくは０．４５±０．１）のものを用いている。」（第16頁左欄段落【0174】）
「　　【０３００】
　　［第８の実施例］
　次に、本発明の第８の実施例を図１８および図１９を参照して説明する。この実施例のカラー液晶表示装置は、反射型表示装置として使用されるものであって、液晶セルと偏光板と二軸性位相差板および反射板を備え、かつ前記偏光板の数を１枚にしたものである。
　　　【０３０１】
　図１８はカラー液晶表示装置の断面図であり、この液晶表示装置は、液晶セル１０と、この液晶セル１０の表面側（図において上面側）に配置された１枚の偏光板２１と、この偏光板２１と前記液晶セル１０との間に配置された１枚の位相差板２３と、前記液晶セル１０の裏面側に配置された反射板２５とからなっている。
　　　【０３０２】
　上記液晶セル１０は、例えば、液晶分子のツイスト角が８０°〜１１０°のも
のであり、この実施例では、液晶分子のツイスト角をほぼ９０°にしている。なお、この液晶セル１０の基本的な構成は上述した第１の実施例における液晶セルと同じであるから、重複する説明は図に同符号を付して省略する。
　　　【０３０３】
　また、上記位相差板２３は、その遅相軸であるｘ軸方向の屈折率ｎx と、ｙ軸方向の屈折率ｎy およびｚ軸方向の屈折率ｎz とが、ｎx ＞ｎz ＞ｎy の関係にある二軸性位相板である。
　　　【０３０４】
　図１９は、液晶セル１０の液晶分子配向方向と、偏光板２１の透過軸の向きと、位相差板２３の遅相軸の向きとを示す表面側から見た図である。
　　　【０３０５】
　この図１９のように、液晶セル１０の裏側基板１２の近傍における液晶分子の配向方向１２ａは、液晶セル１０の横軸Ｓに対し、表面側から見て右回りにほぼ４５°の方向、表側基板１１の近傍における液晶分子の配向方向１１ａは、前記裏側基板１２の近傍における液晶分子の配向方向１２ａに対し、表面側から見て左回りにほぼ９０°の方向にあり、液晶分子は、裏側基板１２側から表側基板１１側に向かい、表面側から見て右回りにほぼ９０°のツイスト角でツイスト配向している。
　　　【０３０６】
　また、上記偏光板２１の透過軸２１ａは、液晶セル１０の表側基板１１の近傍における液晶分子の配向方向１１ａに対してほぼ直交しており、位相差板２３の遅相軸２３ａは、前記偏光板２１の透過軸２１ａに対して所定角度斜めにずらしてある。なお、この実施例では、位相差板２３の遅相軸２３ａを、表偏光板２１の透過軸２１ａに対して、表面側から見て液晶セル１０の液晶分子ツイスト方向と逆方向（左回り）にほぼ４５°ずらしている。
　　　【０３０７】
　この実施例のカラー液晶表示装置は、表面側から入射する外光を裏面側の反射板２５で反射させて表示するものであり、液晶セル１０の両基板１１，１２の電極１３，１４間に電圧を印加して表示駆動される。
　　　【０３０８】
　そして、このカラー液晶表示装置においては、その表面側から表側偏光板２１を透過して入射した直線偏光が、位相差板２３と液晶セル１０とを順次透過し、さらに反射板２５で反射されて、前記液晶セル１０と位相差板２３とを再び透過する間に、前記位相差板２３の複屈折効果および液晶セル１０の液晶層１８の複屈折効果により偏光状態を変えられて前記偏光板２１に入射し、この偏光板２１を透過した光が着色光になる。
　　　【０３０９】
　この光の着色について説明すると、液晶表示装置に入射する外光は、偏光板２１を透過して直線偏光となった後に、位相差板２３に入射するが、この位相差板２３遅相軸２３ａが前記偏光板２１の透過軸２１ａに対して所定角度（この実施例ではほぼ４５°）斜めにずれているため、偏光板２１を透過した直線偏光が、位相差板２３を透過する間にそのリタデーションの値に応じた複屈折作用を受け、各波長光がそれぞれ偏光状態の異なる楕円偏光となり、その光が、液晶セル１０に入射の液晶層１８を透過する間に、この液晶セル１０のΔｎ・ｄの値と液晶分子の配向状態とに応じた複屈折作用を受けて、各波長光の楕円偏光の状態がさらに変化した光になる。
　　　【０３１０】
　そして、液晶セル１０を透過した光は、反射板２５で反射され、再び液晶セル１０の液晶層１８と位相差板２３とを透過する間に、それらの複屈折作用によりさらに各波長光の楕円偏光の状態が変化した光になって前記偏光板２１に入射し、その光のうち、裏側偏光板２２の透過軸２２ａに沿った成分の光だけがこの裏側偏光板２２を透過して、この透過光（直線偏光）が、その透過光を構成する各波長光の光量比に応じた色の着色光になる。
　　　【０３１１】
　この着色光の色は、偏光板２１の透過軸２１ａおよび位相差板２３の遅相軸２３ａの向きと、液晶セル１０の両基板１１，１２の近傍における液晶分子の配向方向１１ａ，１２ａと、液晶セル１０のΔｎ・ｄの値と、位相差板２３のリタデーションの値とを、前記偏光板２１を透過した光を構成する各波長光の光量比が所望の着色光に対応した比率になるように設定することによって任意に選ぶことができる。
　　　【０３１２】
　すなわち、このカラー液晶表示装置は、カラーフィルタを用いずに、位相差板の複屈折効果と、液晶セルの液晶層の複屈折効果と、偏光板の偏光作用とを利用して光を着色するものであり、したがってカラーフィルタによる光の吸収がないから、反射型のものであっても、光の透過率を高くして明るいカラー表示を得ることができる。
　　　【０３１３】
　そして、このカラー液晶表示装置においても、液晶セルの液晶層の複屈折性が、その両基板の電極間に印加される電圧に応じた液晶分子の配向状態の変化によって変化するため、液晶セルへの印加電圧を制御することによって上記着色光の色を変化させることができ、したがって、同じ箇所で複数の色を表示することができる。
　　　【０３１４】
　また、このカラー液晶表示装置においても、液晶セル１０の液晶層１８の複屈折性は光の入射角によって変化するが、位相差板２３の複屈折性は光の入射角が変化してもほとんど変わらないし、また、前記位相差板２３が、遅相軸であるｘ軸方向の屈折率ｎx と、ｙ軸方向の屈折率ｎy およびｚ軸方向の屈折率ｎz とが、ｎx ＞ｎz ＞ｎy の関係にある二軸性位相差板であるため、光が液晶セル１０の液晶層１８を垂直に透過したときと斜めに透過したときとの位相差が前記二軸性位相差板２３によって補償されるから、視野角が広くなる。
　　　【０３１５】
　さらに、このカラー液晶表示装置においても、液晶セル１０の液晶層１８の複屈折性は温度によって変化するが、位相差板２３の温度による複屈折性の変化は極く小さいため、液晶セル１０の液晶層１８と位相差板２３との全体の複屈折性は、温度依存性の小さい特性であり、したがって、温度による表示色の色変化も小さくなる。
　　　【０３１６】
　また、この実施例のカラー液晶表示装置は、液晶セル１０の表面側だけに１枚の偏光板２１を配置して、この偏光板２１に、液晶表示装置への入射光を直線偏光にするための偏光子と、位相差板２３および液晶セル１０を透過した楕円偏光光のうちのある成分の光だけを透過させて着色光を得るための検光子とを兼ねさせているため、液晶セルの表面側と裏面側とにそれぞれ偏光板を配置する場合に比べて、液晶表示装置の価格を低減することができる。
　　　【０３１７】
　なお、上記実施例では、液晶セル１０の液晶分子のツイスト角を８０°〜１１０°（図１９ではほぼ９０°）としたが、この液晶分子のツイスト角は、１８０°〜２７０°でも、また、１１０°〜１３０°でもよい。
　　　【０３１８】
　また、上記実施例では、１枚の二軸性位相差板２３を用いているが、この二軸性位相差板は２枚としてもよく、その場合は、偏光板２１と液晶セル１０との間、および液晶セル１０と反射板２５との間にそれぞれ１枚ずつ位相差板を配置しても、また、偏光板２１と液晶セル１０との間に２枚の位相差板を互いに重ねて配置してもよい。
　　　【０３１９】
　なお、上述した第１〜第８の実施例では、液晶セル１０として、単純マトリックス型のものを用いたが、この液晶セル１０は、ＴＦＴ（薄膜トランジスタ）、またはＭＩＭ等の２端子の非線形抵抗素子を能動素子とするアクティブマトリックス型のものであっても、また、時分割駆動されるセグメント表示型のものであってもよい。
　　　【０３２０】
　　【発明の効果】
　本発明のカラー液晶表示装置は、
　内面に電極が形成された一対の基板間に液晶分子がツイスト配向したネマティック液晶層を設けてなる液晶セルと、前記液晶セルをはさんでその表面側と裏面側とに配置された一対の偏光板と、前記一対の偏光板の間に配置された位相差板とを備え、かつ、前記位相差板は、その遅相軸であるｘ軸方向の屈折率ｎx と、ｙ軸方向の屈折率ｎy およびｚ軸方向の屈折率ｎz とが、ｎx ＞ｎz ＞ｎy の関係にある二軸性位相差板であって、前記一対の偏光板の透過軸および前記位相差板の遅相軸の向きと前記液晶セルの基板近傍における液晶分子の配向方向とが、一方の偏光板を透過して入射した光が前記位相差板の複屈折効果と前記液晶セルの液晶層の複屈折効果とによって各波長光がそれぞれ偏光状態の異なる楕円偏光となり、かつ、その光のうちの他方の偏光板を透過した光の各波長光の光量比が所望の着色光に対応した比率になるように設定されていることを特徴とするものであるから、カラーフィルタを用いずに明るいカラー表示を得るとともに、同じ箇所で複数の色を表示することができ、しかも、視野角を広くし、さらに温度による表示色の色変化も小さくすることができる。」（第26頁左欄段落【0300】〜第27頁右欄段落【0320】）
　同じく刊行物2（甲第2号証、特開平6-59258号公報)には、下記の事項が記載されている。
「　　　【０００２】
　　【従来の技術】
  従来のツイステッドネマチック（ＴＮ）モードを用いた液晶表示素子（ＬＣＤ）は、明るい白／黒表示が可能であるため、時計、電卓、計測機、電話機、家電製品等に広く採用されている。しかしながらＴＮ―ＬＣＤには、電気光学特性のしきい値特性が急峻でないために、表示容量が増大するとコントラストが悪くなるという本質的な問題があった。
　　　【０００３】
　この対策として、液晶のツイスト角をＴＮモードよりも大きくしたスーパーツイステッドネマチック（ＳＴＮ）モードが提案され、大表示容量でも高いコントラストが得られるようになった。しかしながら、このＳＴＮーＬＣＤは液晶の複屈折効果を利用しているために、黄／黒あるいは青／白といった表示の着色が避けられず、人間工学的認識性からみて好ましくなかった。
　　　【０００４】
　この対策として、位相差フィルムを用いてＳＴＮモードの着色を補償する手段が工夫され、ＦＴＮモード、ＦＳＴＮモード等と呼ばれている。ＦＴＮーＬＣＤは、近年ノートパソコン等の個人向け情報機器に広く採用されつつある。
　　　【０００５】
　　【発明が解決しようとする課題】
　しかしながら従来のＦＴＮモードを利用した液晶表示素子は、電圧無印加時と非選択電圧印加時の色の差、明るさ、及び着色といった表示性能の面で必ずしも十分ではなかった。
　　　【０００６】
　本発明はこのような課題を解決するもので、その目的とするところは、位相差フィルムのΔｎの波長分散を最適化することによって、明るく、かつ電圧無印加時と非選択電圧印加時の差が小さく、かつ着色の少ない液晶表示装置を提供する事にある。
　　　【０００７】
　　【課題を解決するための手段】
　本発明の液晶表示装置は、対向する２枚の基板間にツイスト配向をした液晶を挟持してなる液晶セルと、すくなくとも１枚の位相差フィルムと、これらを挟むように配置された１対の偏光板とを備えた液晶表示装置において、前記位相差フィルムの複屈折率△ｎの波長分散値νをｙ、前記液晶のν値をｘとしたとき、これらがｘ＋０．０８＞ｙ＞（４／３）ｘー０．３６の関係式を満たす事を特徴とする。
　　　【０００８】
　また、上記液晶表示装置の１方に反射板を備える事を特徴とする。
　　　【０００９】
　　【作用】
　複屈折を利用する通常の液晶表示素子の光学特性は、常光と異常光の光路長差Δｎ×ｄ／λで決定される。この式の中に光の波長λが入っているために、液晶表示素子は光の色によって特性が異なり、表示が色付いたりコントラストが低下したりする。一方Δｎの値も光の波長によって変化するが、ここでΔｎの波長分散値νを、波長４５０ｎｍの光に対するΔｎ値と波長５９０ｎｍの光に対するΔｎ値を用いて、ν≡Δｎ（450nm）／Δｎ（590nm）、と定義する。
　　　【００１０】
　さて、１枚のフィルムで補償を行うＦＴＮモードを考えてみる。液晶の△ｎ×ｄを０．７９μｍを液晶のν値とフィルムのν値を透過率を最大に保ちながら１．００から１．１８まで変化させ、色差（△Ｅ≡（ａ*2＋ｂ*2）0.5）を調べ、図５、図６、図７の結果を得た。図５は電圧無印加時と白点との色差、図６は非選択電圧印加時と白点との色差、図７は電圧無印加時と非選択電圧印加時の間の色差であり。これらの数値はＣＩＥ１９７６Ｌ*Ａ*Ｂ*表色系で表されている。図中の数字は色差である。
　　　【００１１】
　これらの等色度曲線から、着色の少ない部分は、電圧無印加時においてはフィルムのν値が液晶のν値より０．０４大きいところを中心に分布し、非選択電圧印加時においてはフィルムのν値と液晶のν値がほぼ同じである所を中心に分布していることがわかる。さらにこの着色の少ない部分は互いの分散が小さいときには広いが、分散が大きくなるに従って狭くなることが判る。また、電圧無印加時と非選択電圧印加時とでの色差はフィルムのν値が液晶のν値より０．０２大きいところを中心に幅広く分布している。」（第2頁左欄段落【0002】〜同頁右欄段落【0011】）
　エ．対比・判断
　(1)本件発明1について
　刊行物1の実施例8（図18、19）に係る発明（以下、刊行物1記載発明という。）の「液晶セル10」、「1枚の偏光板21」、「反射板25」、「位相差板23」、「カラー液晶表示装置」、「位相差板の遅相軸であるx方向の屈折率ｎx 」、「位相差板のy軸方向の屈折率ｎy」そして「位相差板のz軸方向の屈折率ｎz」は、それぞれ本件発明1の「超ねじれネマチック液晶層」、「一枚の偏光板」、「反射膜」、「位相差板」、「反射型液晶表示パネル」、「位相板の遅相軸方向の屈折率np」、「位相板の進相軸方向の屈折率ns」、「位相板の厚み方向の屈折率nz」に対応し、それぞれの対応に格別の差異がない。
　そこで、本件発明1と刊行物1記載発明とを対比すると、両者は、「180度から260度ねじれた超ねじれネマチック液晶層と、前記超ねじれネマチック液晶層を挟み込んだ一枚の偏光板及び反射膜と、前記偏光板と前記液晶層の間に1枚配置された位相差板とを有することを特徴とする反射型液晶表示パネル」という点で一致し、下記の2点（以下、相違点1及び2という。）で相違する。
　相違点1：本件発明1は「オン電圧とオフ電圧との間で白黒表示を行う」のに対して、刊行物1記載発明はカラー表示を行う点。
　相違点2：本件発明1では、その「位相差板」のZ係数=(nz-np)/(ns-np)が0.3以上0.7以下であるのに対して、刊行物1記載発明では、その位相差板23のZ係数=(nz-np)/(ns-np)（Ｎz ＝（ｎz ?ｎx ）／（ｎy ?ｎx ））が明記されていないという点。
　相違点1について検討する。
　刊行物1の他の実施例には、液晶に印加する電圧の選択によって白表示及び黒表示できることが記載されているから、刊行物1記載発明において、カラー表示に換えて、白表示のときに液晶に印加する電圧をオン電圧とし、黒表示のときに液晶に印加する電圧をオフ電圧とすることにより白黒表示とすることは、当業者であれば適宜になし得ることである。
　相違点2について検討する。
　刊行物1記載発明の「位相差板23」は、その遅相軸であるｘ軸方向の屈折率ｎx と、ｙ軸方向の屈折率ｎy およびｚ軸方向の屈折率ｎz とが、屈折率関係（ｎx ＞ｎz ＞ｎy）という、本件発明の「位相差板」と同様の屈折率関係（ns＞nz＞np）にあり、視野角を広げるためのものであることは明らかである。
　また、刊行物1の第1の実施例では、位相差板23のZ係数（Ｎz ）を0.5とすることにより、更に、その第4及び第5の実施例では、位相差板23のZ係数（Ｎz ）を0.3以上0.7以下とすることにより、視野角を広くできることが記載されているから、刊行物1記載発明において、視野角を広くするために、位相差板23のZ係数（Ｎz ）の値を0.3以上0.7以下の値とすることは当業者であれば適宜になし得ることである。
　(2)本件発明2について
　本件発明2は、本件発明1を「450nmに光に対する第1の複屈折率△nlを590nmの光に対する第2の複屈折率△n2で割った値を△n波長分散値として、液晶層の前記△n波長分散値と位相差板の前記△n波長分散値の差が0.08より小さく」することにより、色付きをなくして白黒表示を可能にする点に限定するものである。
　ところが、刊行物2には、「Δｎの波長分散値νを、波長４５０ｎｍの光に対するΔｎ値と波長５９０ｎｍの光に対するΔｎ値を用いて、ν≡Δｎ（450nm）／Δｎ（590nm）、と定義し、白黒表示の反射型STN液晶表示装置の位相差フィルムの複屈折率△ｎの波長分散値νをｙ、前記液晶のν値をｘとしたとき、これらがｘ＋０．０８＞ｙ＞（４／３）ｘー０．３６の関係式を満たす」ようにして、反射型STN液晶表示装置の着色を補償することが記載されている。
　してみると、刊行物2に記載の白黒表示の反射型STN液晶表示装置の位相差フィルムにおいて、本件発明2の上記限定と同様に、液晶の波長分散値ｘと位相差板の波長分散値ｙの差が0.08より小さくしていることは明らかである。
　したがって、刊行物2に記載の上記発明を上記刊行物1記載発明に適用して、本件発明2の如く構成することは当業者であれば容易に想到し得ることである。
４．むすび
  以上のとおり、本件発明1及び2は、特許法第29条第2項の規定に違反して特許されたものであるから、それらの特許は、特許法第113条第2号に該当し、取り消されるべきものである。
　よって、結論のとおり決定する。
【異議決定日】
平成１２年１０月２３日（２０００．１０．２３）
【訂正の要旨】
訂正事項
　ａ．特許請求の範囲の請求項１中の「有する反射型液晶表示パネル」を、特許請求の範囲の減縮を目的として、「有する
、オン電圧とオフ電圧との間で白黒表示を行う
　ｂ．特許請求の範囲の請求項３の記載を、明瞭でない記載の釈明を目的として、記載形式を引用形式から独立形式に訂正します。
（５４）【発明の名称】
反射型液晶表示パネル
（５７）【特許請求の範囲】
　　【請求項１】１８０度から２６０度ねじれた超ねじれネマチック液晶層と、前記超ねじれネマチック液晶層を挟み込んだ一枚の偏光板及び反射膜と、前記偏光板と前記液晶層の間に少なくとも１枚配置された位相差板とを
有する、オン電圧とオフ電圧との間で白黒表示を行う
　【請求項２】４５０ｎｍに光に対する第１の複屈折率Δｎ１を５９０ｎｍの光に対する第２の複屈折率Δｎ２で割った値をΔｎ波長分散値として、液晶層の前記Δｎ波長分散値と位相差板の前記Δｎ波長分散値の差が０．０８より小さいことを特徴とする請求項１記載の反射型液晶表示パネル。
　【請求項３】
１８０度から２６０度ねじれた超ねじれネマチック液晶層と、前記超ねじれネマチック液晶層を挟み込んだ一枚の偏光板及び反射膜と、前記偏光板と前記液晶層の間に少なくとも１枚配置された位相差板とをし、前記位相差板のうちの前記偏光板に最も近い位相差板の、遅相軸方向の屈折率ｎｐと進相軸方向の屈折率ｎｓと厚み方向の屈折率ｎｚのときのＺ係数＝（ｎｚ−ｎｐ）／（ｎｓ−ｎｐ）が０．３以上０．７以下である反射型液晶表示パネルであって、
　
４５０ｎｍに光に対する１の複屈折率Δｎ１を５９０ｎｍの光に対する２の複屈折率Δｎ２で割った値をΔｎ波長分散値として、前記液晶層の前記Δｎ波長分散値と前記位相差板の前記Δｎ波長分散値の差が０．０８より小さいこと、および、
　
前記
る反
　【請求項４】偏光板に最も近い液晶層の液晶分子の配向方向と前記液晶分子に最も近い位相差板の遅相軸のなす角が７０度以上１１０度以下であることを特徴とする請求項３記載の反射型液晶表示パネル。
【発明の詳細な説明】
　【０００１】
　【発明の属する技術分野】本発明は、明るくコントラストの高い表示ができる低コストの単純マトリクス駆動の反射型液晶表示パネルに関する。
　【０００２】
　【従来の技術】液晶表示素子は、薄く、かつ軽いため、携帯型の情報端末のディスプレイとして広く用いられている。上記の液晶は、自らは発光しない受光型素子で、数ボルトの低電圧で駆動でき、背面に反射板を置いて外部光で照らして表示を見る反射型の液晶素子は極めて低消費電力となる。
　【０００３】しかしながら、反射型の液晶表示素子は通常、２枚の偏光板で液晶セルを挟み、その背後にアルミの表面を粗した散乱反射板を貼って用られている。上記の液晶セルとしては、７セグメントのような表示容量が非常に小さい場合、あるいは、表示容量が大きくてもＴＦＴのようなアクティブ素子によって駆動する場合は９０度ツイスト配向のＴＮ液晶が用いられ、単純マトリクス駆動で表示容量が大きい場合は１８０度から２６０度ツイスト配向させた超ねじれネマチック（ＳＴＮ）液晶が用いられている。
　【０００４】上記のＳＴＮ液晶の場合には、２枚の偏光板の内側にポリカーボネートやポリビニルアルコールなどのポリマーを延伸して複屈折性を与えた位相差板を挿入することにより、複屈折効果による色付きをなくして白黒表示を可能とするものである。
　【０００５】これらの反射型液晶素子で用いられる偏光板の透過率は、せいぜい４５％程度であり、偏光板の吸収軸に平行な偏光の透過率はほぼ０％で、垂直な偏光の透過率は９０％である。偏光板を２枚用いる反射型液晶パネルでは、入射光は４回偏光板を通って出射することになる。このため、総合的な透過率は、
（０．９）４×０．５＝０．３２８
となり約３３％以上には決して上がらない。
　【０００６】そこで、表示を明るくするために、偏光板を２枚から、液晶セルの前面側の１枚のみにして、液晶セルを１枚の偏光板と反射板で挟む１枚偏光板構成がいくつか提案されている（例えば、特開平７−１４６４６９号公報、特開平７−８４２５２号公報）。この場合、入射光は、偏光板を２回しか通らないため、総合透過率は、
（０．９）２×０．５＝０．４０５
となり、約８％の向上が期待できる。
　【０００７】
　【０００８】
　【０００９】
　【発明が解決しようとする課題】従来の１枚偏光板構成の反射型液晶パネルでは、黒表示が困難で、また、入射角や視野角の依存性が大きいという問題があった。
　【００１０】
　【００１１】
　【課題を解決するための手段】上記の課題を解決するため本発明の反射型液晶表示パネルは、１８０度から２６０度ねじれた超ねじれネマチック液晶層を１枚の偏光板と反射膜とで挟み、前記偏光板と液晶層の間に少なくとも１枚の位相差板を配置し、前記少なくとも１枚の位相差板のうちの偏光板に最も近い位相差板の、遅相軸方向の屈折率ｎｐと進相軸方向の屈折率ｎｓと厚み方向の屈折率ｎｚのときの係数Ｚ＝（ｎｚ−ｎｐ）／（ｎｓ−ｎｐ）が０．３以上０．７以下とすることにより、黒表示が暗くなり、視野角が広がる。好ましくは、４５０ｎｍに光に対するΔｎを５９０ｎｍの光に対するΔｎで割った値をΔｎ波長分散値として、液晶層のΔｎ波長分散値と位相差板のΔｎ波長分散値の差が０．０８より小さく、さらに好ましくは、偏光板に最も近い液晶層の液晶分子の配向方向と前記液晶分子に最も近い位相差板の遅相軸のなす角が７５度以上１０５度以下であることにより、高コントラス小で明るい、大容量表示が可能となる。
　【００１２】
　【００１３】
　【発明の実施の形態】以下、本発明の実施の形態における反射型液晶表示パネルについて図面を参照しながら説明する。
　【００１４】図１は本発明の実施の形態における反射型液晶表示パネルの断面図を示したものである。図１において、ガラスからなる上基板１上には後述する本発明の液晶パネル用基板の製造法で設けた前方散乱膜１１が形成され、さらに前方散乱膜１１上に酸化インジウム錫（ＩＴＯ）の透明電極膜４が形成されている。また、下基板２上にはアルミからなるミラー反射膜３を設けており、ミラー反射膜３はストライプ状にパターンニングされて電極の機能を兼ねており、ストライプ状の透明電極４と直交して画素を形成している。さらに、ミラー反射膜３及び透明電極膜４上には、ポリイミド配向膜５が印刷され、２５０度捻れるようにラビング処理される。
　【００１５】これらの基板を（図では省略しているが）所定の粒径の球形スペーサを挟んで、周囲にシール樹脂６を塗布して貼合わせ、カイラル剤を添加してカイラルピッチを調整したネマチック液晶７を注入する。そして、位相差板８、９と、偏光板１０を上基板外側に貼付した。偏光板１０を通った直線偏光が２枚の位相差板で楕円偏光に変わり、前方散乱膜で散乱してから、液晶層７で変調を受け、ミラー反射膜３で鏡面反射して、復路で同じ経路を通って、偏光板１０が検光子となって明暗表示ができる。前方散乱膜１１は入射光を透過散乱する機能があるが、複屈折がほとんどない材料を用いているので入射偏光の位相は保たれる。
　【００１６】ＳＴＮ液晶の構成では、液晶、位相差板の光学的性質と配置によって表示品位が大きく変わるため、まず、光学的シミュレーションによりこれらの検討を行った。光学的シミュレーションでは、偏光板、位相差板、とＳＴＮ液晶の光学物性と配置角がパラメータとなる。光学物性としては液晶、ならびに位相差板のリターデーション＝Δｎｄ（λ）が重要で、２枚偏光板の通常のＳＴＮ液晶では、視感度が最も高い５５０ｎｍのリターデーション値で、液晶のΔｎｄは０．８４ミクロン近傍が最もコントラストが高くなり、これは、液晶材料や位相差板が異なっても大きくは変わらなかったが、１枚偏光板の場合は、液晶および位相差板のΔｎの波長依存性によって大きく異なることが分かった。
　【００１７】液晶材料として、Δｎの波長依存性の異なる３種の液晶Ａ，Ｂ，Ｃについて、液晶、位相差板の各々のΔｎｄ、偏光板、位相差板の平面配置角度と表示品位の関係について、正面入射、正面出射の場合を、まず初めにシミュレートした。図２に液晶パネルを上から見たときの各々の角度を示す。液晶は２５０度ツイスト右ねじれ配向にとりあえず固定し、上基板側のラビング方向２０、下基板側のラビング方向２１にしてあり、液晶分子は上基板側のラビング方向２０から下基板側の方向２１の逆向きになるよう矢印２２のように捻れている。上基板側の液晶分子の配向方向と、液晶層に近い位相差板８の遅相軸、偏光板に近い位相差板９の遅相軸、及び偏光板１０の吸収軸とがなす角を各々φ１、φ２、φ３とし、液晶層のリターデーションをΔｎｄ−ＬＣ、位相差板１２のリターデーションをΔｎｄ−ｆ１、位相差板１３のリターデーションをΔｎｄ−ｆ２とし、これらのパラメータを、適当な初期値から順次変化させてオフ電圧で表示が黒に最も近づき、オン電圧で白表示となる構成を求めた。
　【００１８】Δｎの波長分散は、測定に用いる波長を基準に、４５０ｎｍのΔｎを５９０ｎｍのΔｎで割った値をΔｎ波長分散指標として用いた。屈折率はコーシーの分散式で概ね表されるので、２つの波長で定義すれば、概ね全波長について定義できる。液晶Ａ，Ｂ，Ｃの波長分散値＝Δｎ（４５０ｎｍ）／Δｎ（５９０ｎｍ）は、各々１．２０、１．１１７、１．０６で、位相差板として用いたポリカーボネートが１．０９２である。
　【００１９】Ａ、Ｂ、Ｃの各液晶で、Δｎｄ−ＬＣを０．３ミクロンから１．１ミクロンの範囲で、０．１ミクロン刻みに増やし、各Δｎｄ−ＬＣに対して、他のパラメータを順次振り、出射光が最も黒に近い状態となるよう最適化した結果を、液晶Ａ、Ｂ、Ｃの各々に対して下記の３つの表に示す。
　【００２０】
　【表１】
　【００２１】
　【表２】
　【００２２】
　【表３】
　【００２３】表の左からΔｎｄ−ＬＣ、液晶層に近い側の位相差板８のリターデーションＲｅ−ｆ１、位相差板９のリターデーションＲｅ−ｆ２、そして、上述した設定角φ１、φ２、φ３、黒状態のＹ値（Ｙ黒）、そして、右端に、マルチプレクス駆動をしたときの白状態のＹ値（Ｙ白）を示す。液晶に電圧を印加すると、液晶分子が立ち上がり、Δｎｄ−ＬＣが小さくなって輝度が上昇するが、ＳＴＮ液晶をマルチプレクス駆動をする場合には、オン電圧とオフ電圧の比（動作マージン）が駆動デューティーによって制限され、例えば、いわゆるＶＧＡのダブルスキャンＳＴＮの条件である１／２４０デューティーでは、動作マージンは１．０６７である。このとき、オン電圧でのΔｎｄ−ＬＣはオフ電圧のΔｎｄ−ＬＣの６０％程度に減少する。右端のＹ白は、オン電圧での輝度、または、オンとオフの間で最も明るくなるときは、そのときの輝度を記している。但し、ここでは、簡単のために、偏光板の透過率を５０％と理想偏光板を仮定し、またミラー面以外での界面反射は省いている。従って、液晶パネルでの変調が理想的に行われたなら、出射光のＹ値の最大値は５０となり、最小値は０となる。
　【００２４】液晶Ａの結果である（表１）からは、Δｎｄ−ＬＣが０．３ｎｍから０．５ｎｍのときに、Ｙ黒が２．０以下に沈み、（表２）の液晶Ｂでは０．４から０．９６ミクロン、（表３）の液晶Ｃでは、０．４から０．８ミクロンで、Ｙ値が２以下となった。すなわち、液晶ＡのようにΔｎの波長依存が大きいときには、黒が充分暗くなるΔｎｄ−ＬＣが小さくなり、位相差板の波長分散に最も近い波長分散を持つ液晶Ｂでは、Δｎｄ−ＬＣの最も大きいときにも黒が出る。一方、Ｙ白の欄を見ると、Δｎｄ−ＬＣが０．５以下では、１枚偏光板にした意味がなくなるほどＹ白が３０未満と小さく暗くなってしまい、高デューティーのマルチプレクス駆動には適さない。従って、液晶Ａでは、黒が沈んで高いコントラストが出るとともに、白が十分明るくなる条件がなく、１枚偏光板ＳＴＮに適さないことになる。
　【００２５】（表２）及び（表３）の液晶Ｂ、Ｃでは、Δｎｄ−ＬＣが０．６以上のときにも黒が十分沈むの場合があるため、明るい白が出せる。（表２）の液晶Ｂでは、Δｎｄ−ＬＣが０．６以上でＹ白が３０以上、０．８より大きいときに４０以上のＹ白が得られ、電圧印加時の白表示が白色に近く、また、黒の彩度も最も無彩色に近くて、明るく、高コントラストで彩度の低い白黒表示が得られた。
　【００２６】（表３）の液晶Ｃでは、電圧印加時の白表示の色目がやや黄色くなる傾向があったが、Δｎｄ−ＬＣが０．６から０．８で白のＹ値が３７、コントラストも２０以上と高い。
　【００２７】Δｎ波長分散が液晶ＡとＢの中間の値を設定して、同様のシミュレーションを行ったところ、Δｎ波長分散指標が１．１７より大きいと、高デューティーでのマルチプレクス駆動は困難であった。位相差板をポリカーボネートからポリサルフォン（波長分散値＝１．１６５）のように波長分散の大きい材質に変えたときには、マルチプレクス駆動に適した液晶のΔｎ波長分散は大きくなり、液晶ＡでのΔｎｄ−ＬＣは０．８から１．１ミクロンで黒が沈み、マルチプレクス駆動が可能となったが、液晶Ｃでは、Δｎｄ−ＬＣが０．６ミクロン未満のときに黒が沈み，１／２４０デューティーの駆動は困難であった。液晶Ｃの替わりにΔｎ波長分散値が１．０８の液晶を仮定して計算すると、マルチプレクス駆動が可能であった。以上のことから、液晶の波長分散値と位相差板の波長分散値の差が０．０８以下のときに、高デューティーのマルチプレクス駆動できることが分かった。従って、位相差板であるポリカーボネートが１．０９２ｎｍであることを考慮すると、液晶層の４５０ｎｍの光に対する複屈折率Δｎを５９０ｎｍの光に対する複屈折率Δｎで割った値が、１．０６から１．１６の範囲にある液晶材料を用いることが望ましいと考えられる。
　【００２８】位相差板が１枚のときに同様のシミュレーションを行ったが、液晶、位相差板の種類に関わらず、黒のＹ値が４以上で、コントラストが１０足らずしか出なかりた。従って、１軸延伸の位相差板を用いるときは、位相差板は２枚以上用いることが望ましいが、コントラストの低い用途では、位相差板でも使える構成はある。
　【００２９】また、（表１）から（表３）の構成の共通点として、液晶分子に近い方の位相差板の配置角が、偏光板に近い上基板上の液晶分子の配向方向となす角が、７０度から１１０度のときに、黒の沈み込みがよく、コントラストが高い表示となることが分かった。
　【００３０】以上の検討結果は、正面入射、正面出射の光についてのみ考えたが、実際にポリカーボネートの通常の１軸延伸の位相差板（後述のＺ係数が１．０）で１枚偏光板ＳＴＮを試作してみると、コントラストが３程度しか取れずシミュレーションの結果と比べて非常に低くなってしまった。これは、反射型液晶パネルの場合、通常の照明環境では色々な角度から光が入射し、散乱膜で散乱して、その総和が目に知覚されるので、特に黒表示の入射角依存性が大きいと、コントラストが出ないためと予想された。
　【００３１】そこで、入射角依存を小さくするため、位相差板の△ｎと厚み方向の屈折率の関係を示すＺ係数と黒輝度の入射角依存をシミュレーションで計算した。Ｚ係数の定義は、遅相軸方向の屈折率ｎｐと進相軸方向の屈折率ｎｓと厚み方向の屈折率ｎｚのときの係数Ｚ＝（ｎｚ−ｎｐ）／（ｎｓ−ｎｐ）である。
　【００３２】基本構成として、（表２）のΔｎｄ−ＬＣが０．９６ミクロンの構成の２枚の位相差板のＺ係数をまず、０．５から１．５まで０．５刻みで変えたときの、黒状態の反射率の入出射角依存を図５に示す。ただし、閾値特性をよくするために一般的に行われる手法に従って、無電圧時の液晶層のΔｎｄの設定は１．０５ミクロンとして、黒状態になるΔｎｄ−ＬＣより少し大きく設定して、液晶が少し立ち上がりかけたときに最も暗くなる設定とした。図３がこの構成の液晶パネルの、電圧に対する反射率変化を表す特性図を示すが、電圧２．１６ボルトで黒が沈み込む。また、入射光はミラー面で正反射するものとしているので、入射角と出射角は等しい。傾斜角は図４のように、角度依存性の大きい、液晶層の中央部の分子が立ち上がる向き３０の極角を入出射角として定義している。図５の折れ線４０〜４３は反射率の入出射角依存特性図であり、位相差板８と９のＺ係数がそれぞれ、（０．５，０．５），（１．０，１．０），（１．５，０．５），（１．５，１．５）の場合の反射率を、横軸に入射角、縦に反射率を取って示している。図から分かるように、Ｚ係数が鎖線４２（１．５，０．５）と実線４０（０．５，０．５）のときが、角度依存が小さく黒レベルが低く、なかでも、鎖線４２（１．５，０．５）のときが最も角度依存が小さい。この結果から、液晶層に近い側の位相差板のＺ係数は小さい方がよく、偏光板に近い側の位相差板のＺ係数による違いは少ないが、Ｚ係数が大きい方がよいいうことが分かった。一方、オン電圧を印加したときの白状態の輝度の角度依存のＺ係数による違いを同様にシミュレーションした特性図が図６で、折れ線５０〜５３が位相差板８と９のＺ係数がそれぞれ、（０．５，０．５），（１．０，１．０），（１．５，０．５），（１．５，１．５）の場合の、反射率である。この場合でも、位相差板８のＺ係数が小さい５０、５２が角度依存が小さく、明るくなっている。
　【００３３】Ｚ係数を変えたこれら４つ場合のコントラストを実際のパネルで、通常の天井照明の室内で調べたところ、Ｚ係数が（１．０，１．０）ではコントラストは３．５であったが、Ｚ係数が（１．５，０．５），（０．５，０．５）では、コントラストは９．５と１１と高く、前述のシミュレーションと同じ結果が得られた。
　【００３４】そして、黒、および白のＺ係数による角度依存の傾向は、（表１）から（表３）の他の構成でも同様であった。偏光板に近い方の位相差板のＺ係数としては、０．３から０．７で、コントラスト改善の効果が顕著で、Ｚ係数が０．８以上ではコントラストは５未満と低かった。これは、位相差板が１枚の場合でも同様であった。
　【００３５】また、液晶層に近い側の位相差板のＺ係数が大きい方がやや良かったが、Ｚ係数２．０以上になると逆に悪くなる。また、液晶層に近い側の位相差板のＺ係数による違いはもう一方の位相差板に比べると小さいので、コスト面を重視するとＺ係数が１．０を使うのが安いので、Ｚ係数が１．０から２．０がコストパフォーマンスの点から望ましい。
　【００３６】また、本実施の形態ではＳＴＮ液晶層として、２５０度ねじれで配向させたが、ＳＴＮ配向であれば、ねじれ角は１８０度から２６０度の範囲を用いても、同様の結果が得られる。
　【００３７】次に、以下では、本発明の液晶パネル用基板の製造法を用いて作成した、前方散乱膜１１について説明する。
　【００３８】ポリアクリル樹脂をシクロヘキサノンに溶かした溶液と、ポリスチレン樹脂をシクロヘキサノンに溶かした溶液を混合、攪拌して混合溶液を作り、ブレード法により乾燥時に５ミクロンの厚みとなる厚みでガラス上に塗布した。２つの樹脂の重量％を１：１として、固形分濃度を変えると、２つの樹脂固形分の合計の濃度が３０％以上のときには、攪拌時に２つの樹脂の分離が生じ、数百ミクロン以上の大きな固まりになる。固形分濃度を２０％として、混合溶液を塗布後、２５℃で放置してシクロヘキサノンを蒸散させると、２つの樹脂が分離して一方の樹脂が約２ミクロンの微粒子状になり、他方の樹脂中に均一に分散することが顕微鏡で観察され、透かしてみると前方散乱による白濁が確認された。どちらの樹脂が微粒子状になっているかは確認できていない。これを、１８０℃で焼成して重合度を上げた後に、この膜の上に、スパッタ法で基板を１８０℃に加熱してＩＴＯを成膜したが、前方散乱の程度にほとんど変化はなかった。図１のように反射膜との間に液晶層を挟むと、従来のフィルムの上にアルミ蒸着した散乱反射板と同等以上の明るさ、視野角が得られ、また、後方散乱は非常に小さいので、コントラストは１０前後は確保できた。
　【００３９】混合溶液を塗布後、８０℃のホットプレートに基板を置いて、シクロヘキサノンを蒸散させると、微粒子の粒径は非常に小さくなり、電子顕微鏡観察で０．３ミクロン前後となっており、前方散乱が弱まり、後方散乱が強くなった。このため、反射膜と組み合わせたときに明るさが落ち、コントラストが低下した。また、樹脂の固形分濃度を上げると、粒径が大きくなり、前方散乱、後方散乱ともに弱まった。溶媒の蒸散温度を制御して、粒径を変えた結果、微粒子の平均径が０．５ミクロンから３ミクロンのときに、前方散乱が十分あり、後方散乱が弱い前方散乱膜が得られた。また、ポリアクリル樹脂の屈折率は約１．５で、ポリスチレン樹脂の屈折率は１．６で、屈折率差は０．１あるが、屈折率差が０．０５未満になると散乱膜の厚みが数十ミクロンと厚くなるので、望ましくなく、差が大きすぎると後方散乱が強まるので、０．３以下程度がよいことが、散乱光学シミュレーションから分かっており、屈折率差が０．０５以上０．３以下の透明で複屈折の小さい樹脂で、相溶しにくい樹脂であれば、本実施の形態以外の樹脂でもよい。
　【００４０】これに対して、従来例のように微粒子を樹脂中に分散させる方法として、立方晶の酸化マグネシウム微粒子０．２ミクロンをアクリル樹脂に分散させたところ、樹脂に対して微粒子の重量％を３０％程度にしても表面に凹凸が生じて、液晶の配向に問題が出るし、前方散乱の度合いも本実施の形態の散乱膜に比べて小さかった。さらに微粒子の割合を増やすと、均一な塗膜ができなかった。
　【００４１】以上のように、本発明の液晶パネル用基板の製造法は、散乱性能のよい前方散乱膜を、均一に、かつ容易に作成できる。本実施の形態では、散乱膜はガラスの上に作成したが、カラーフィルターの上に作成することもできるし、ガラスの外側に設けることも可能である。
　【００４２】また、本発明の液晶パネル用基板の製造法により作成した液晶パネル用基板を、図１のように、反射膜を設けた対向基板との間に液晶を挟んだ反射型液晶パネルで用いることで、明るい１枚偏光板の反射型液晶パネルが実現できるが、透過型液晶パネルで用いても、散乱膜をパネル内に設けることで、視野角の拡大などが期待される。
　【００４３】
　【発明の効果】本発明の反射型液晶表示パネルは、偏光板１枚と反射膜の間にＳＴＮ液晶層と位相差板を挟み、位相差板のＺ係数を特定して入出射角依存性を補償することにより、明るく、コントラストの高い反射型液晶表示素子を実現できる。
　【００４４】
【図面の簡単な説明】
　【図１】本発明の実施の形態の反射型液晶パネルの断面図
　【図２】本発明の実施の形態の反射型液晶パネルの平面図
　【図３】本発明の実施の形態の反射型液晶パネルの電圧−反射率特性を示す図
　【図４】本発明の実施の形態の反射型液晶パネルの角度依存性評価の斜視図
　【図５】本発明の実施の形態の反射型液晶パネルの角度依存特性を示す図
　【図６】本発明の実施の形態の反射型液晶パネルの角度依存特性を示す図
　【符号の説明】
１　上基板
２　下基板
３　ミラー反射膜
４　透明電極
５　配向膜
６　シール樹脂
７　ネマチック液晶
８，９　位相差板
１０　偏光板
１１　前方散乱板